(57)【要約】【課題】被着体の表面が非油面であっても、油面であっても、良好な粘着特性を有する油面貼付用粘着シート、および油面貼付用粘着シートの製造方法を提供する。【解決手段】基材と、粘着剤層と、を含む油面貼付用粘着シートであって、粘着剤層が、下記（Ａ）〜（Ｃ）成分を含む粘着剤組成物から構成されており、下記（Ａ）〜（Ｃ）成分の配合量が、粘着剤組成物の全体量を１００重量％としたときに、  （Ａ）ブロック共重合体：１５〜８５重量％  （Ｂ）粘着付与樹脂：１５〜８５重量％  （Ｃ）可塑剤：０または０よりは大きく、０．１重量％以下の値であり、  かつ、（Ｂ）粘着付与樹脂が、少なくとも重合ロジンエステルを含むことを特徴とする。【選択図】  図２
2015183053.tif 000002
【特許請求の範囲】
【請求項１】
基材と、粘着剤層と、を含む油面貼付用粘着シートであって、
前記粘着剤層が、下記（Ａ）〜（Ｃ）成分を含む粘着剤組成物から構成されており、
下記（Ａ）〜（Ｃ）成分の配合量が、前記粘着剤組成物の全体量を１００重量％としたときに、
（Ａ）ブロック共重合体：１５〜８５重量％
（Ｂ）粘着付与樹脂：１５〜８５重量％
（Ｃ）可塑剤：０または０よりは大きく、０．１重量％以下の値であり、
かつ、
前記（Ｂ）粘着付与樹脂が、少なくとも重合ロジンエステルを含むことを特徴とする油面貼付用粘着シート。
【請求項２】
２３℃におけるＪＩＳ  Ｚ  ０２３７に準じて測定されるボールタックが３以下の値であることを特徴とする請求項１に記載の油面貼付用粘着シート。
【請求項３】
前記重合ロジンエステルの配合量が、前記粘着付与樹脂の全体量に対して、１５〜１００重量％の範囲内の値であることを特徴とする請求項１または２に記載の油面貼付用粘着シート。
【請求項４】
前記重合ロジンエステルの軟化点が、１１０〜１７５℃の範囲内の値であることを特徴とする請求項１〜３のいずれか一項に記載の油面貼付用粘着シート。
【請求項５】
前記（Ａ）ブロック共重合体が、ＡＢＡ型ブロック共重合体としてのスチレン・イソプレン・スチレンブロック共重合体（ＳＩＳ）と、ＡＢ型ブロック共重合体としてのスチレン・イソプレンブロック共重合体（ＳＩ）と、の混合物であって、当該ＡＢ型ブロック共重合体の配合量が、ブロック共重合体の全体量に対して、３０〜８０重量％の値であることを特徴とする請求項１〜４のいずれか一項に記載の油面貼付用粘着シート。
【請求項６】
前記ブロック共重合体１００重量％中のポリスチレン領域の含有量が２０重量％以下の値であることを特徴とする請求項５に記載の油面貼付用粘着シート。
【請求項７】
前記油面貼付用粘着シートのＪＩＳ  Ｚ  ０２３７に準じて測定される２３℃、５０％ＲＨ環境下に２４時間放置した後のエンジンオイルを塗布したメラミン塗装板に対する１８０°引き剥がし粘着力が１０Ｎ／２５ｍｍ以上の値であり、かつ、前記２３℃、５０％ＲＨ環境下に２４時間放置した後のエンジンオイルを塗布したメラミン塗装板に対する１８０°引き剥がし粘着力Ａと、２３℃、５０％ＲＨ環境下に２４時間放置した後のメラミン塗装板に対する１８０°引き剥がし粘着力Ｂと、の比（Ａ／Ｂ×１００（％））が、６０〜４００％の範囲内の値であることを特徴とする請求項１〜６のいずれか一項に記載の油面貼付用粘着シート。
【請求項８】
基材と、粘着剤層と、を含む油面貼付用粘着シートの製造方法であって、下記工程（１）〜（２）を含むことを特徴とする油面貼付用粘着シートの製造方法。
（１）基材、および下記（Ａ）〜（Ｃ）成分を含む粘着剤組成物を準備する工程であって、
下記（Ａ）〜（Ｃ）成分の配合量が、前記粘着剤組成物の全体量を１００重量％としたときに、
（Ａ）ブロック共重合体：１５〜８５重量％
（Ｂ）粘着付与樹脂：１５〜８５重量％
（Ｃ）可塑剤：０または０よりは大きく、０．１重量％以下の値であり、
かつ、
（Ｂ）粘着付与樹脂が、少なくとも重合ロジンエステルを含んでなる粘着剤組成物を準備する工程
（２）前記基材の少なくとも片面に、前記粘着剤組成物を塗工し、前記粘着剤層を形成して油面貼付用粘着シートとする工程
【請求項９】
前記工程（２）において、前記粘着剤組成物を有機溶剤に溶解させた溶液を用い、前記基材の少なくとも片面に、塗工し、前記粘着剤層を形成して油面貼付用粘着シートとすることを特徴とする請求項８に記載の油面貼付用粘着シートの製造方法。
【請求項１０】
前記工程（２）において、前記粘着剤組成物を加熱溶融させ、前記基材の少なくとも片面に、塗工し、前記粘着剤層を形成して油面貼付用粘着シートとすることを特徴とする請求項８に記載の油面貼付用粘着シートの製造方法。
【発明の詳細な説明】
【技術分野】
【０００１】
本発明は、油面貼付用粘着シートおよび油面貼付用粘着シートの製造方法に関し、油が付着した被着体に対しても、良好な粘着特性が発揮できる油面貼付用粘着シートおよび油面貼付用粘着シートの製造方法に関する。
【背景技術】
【０００２】
従来、工業的に用いられる金属類は、その表面に機械油等が付着している場合が多い。例えば、車両の各部位において、金属類の管理や表示のために、その表面に粘着シートが貼付される場合があるが、自動車に使用するエンジンオイル、ブレーキオイル等のオイル類が表面に付着していることが多く、金属面、塗装面の他、油が付着した被着体にも適用できる粘着シートが求められている。
【０００３】
そこで、金属表面に塗布された防錆油、機械油に対して、高い接着力を有し、かつ、クッション材、緩衝材等の低表面エネルギーのオレフィン系樹脂に対し、高い初期接着性を有する油面接着性粘着剤組成物およびそれを用いた油面接着性粘着テープの製造方法が開示されている（例えば、特許文献１参照）。
より具体的には、末端ポリ芳香族ビニルブロック−ポリ共役ジエンブロック構造を有するブロック共重合体とタッキファイヤーを主成分とする油面接着性粘着剤組成物であって、所定の初期貯蔵弾性率と、所定の油面接着後貯蔵弾性率を有する油面接着性粘着剤組成物が開示されている。
【０００４】
また、錆止め等を目的に、油が塗布された金属表面に、油を除去することなく、油面に対する接着性に優れた粘着シートが開示されている（例えば、特許文献２参照）。
より具体的には、表面基材、粘着剤層、および剥離紙を積層してなる粘着シートにおいて、該粘着剤層に吸油性顔料を所定量含有した粘着剤シートが開示されている。
【０００５】
一方、タイヤ表示ラベル等と呼ばれるタイヤ用粘着シートとして、タイヤのメーカー名やブランド名、サイズ（幅、偏平率、リム率）、使用上の注意事項等のタイヤ表示部を備えた粘着シート基材と、粘着剤層とを含むタイヤ用粘着シートが知られており、粘着剤層が、ホットメルトタイプ粘着剤組成物を含むとともに、所定の粘着特性を有するタイヤ用粘着シートが開示されている（例えば、特許文献３参照）。
より具体的には、所定の配合割合で構成されるホットメルトタイプの粘着剤組成物を含むタイヤ用粘着シートであって、特に、粘着付与剤として異なる軟化点を有する２種類以上の粘着付与剤を有するタイヤ用粘着シートが開示されている。
【先行技術文献】
【特許文献】
【０００６】
【特許文献１】特開２００７−１９７６２９号公報（特許請求の範囲等）
【特許文献２】特開平１１−１１６９０４号公報（特許請求の範囲等）
【特許文献３】ＷＯ２００５／０３７９４５（特許請求の範囲等）
【発明の概要】
【発明が解決しようとする課題】
【０００７】
しかしながら、特許文献１に記載の油面接着性粘着テープは、実質的に可塑剤を含んでおり、初期タックが高いため、油面以外の面や、複雑な形状の部品に貼付するときに、位置合わせをしにくいという問題が見られた。
また、タッキファイヤーとして、所定の石油系樹脂を含んでいることも、位置合わせをしにくい要因の一つとなっていた。
【０００８】
また、特許文献２に記載の粘着シートは、所定の吸油性顔料により、油分を吸収することによって、所定の粘着性を発揮することを意図しているが、当該吸油性顔料の存在により、油面以外への粘着力が不足するという問題が見られた。
【０００９】
また、特許文献３に記載のタイヤ用粘着シートは、それぞれ高温から低温まで良好なタイヤ粘着特性を示しているものの、実質的に可塑剤を含むことを必須としているため、タイヤ表面への粘着性には優れるものの、油面に対しては、タック性が高く、貼り付ける際に位置合わせをしにくいという問題が見られた。
【００１０】
そこで、本発明の発明者らは鋭意検討した結果、粘着剤層が特定の構成からなる粘着剤組成物を含み、実質的に可塑剤を含まないことによって、油が付着した被着体であっても、油が付着していない被着体であっても、良好な粘着特性が得られることを見出した。
すなわち、本発明は被着体表面が油面であっても、非油面であっても、良好な粘着特性が得られる油面貼付用粘着シートおよび油面貼付用粘着シートの製造方法を提供することを目的とするものである。
【課題を解決するための手段】
【００１１】
本発明によれば、基材と、粘着剤層と、を含む油面貼付用粘着シートであって、粘着剤層が、下記（Ａ）〜（Ｃ）成分を含む粘着剤組成物から構成されており、下記（Ａ）〜（Ｃ）成分の配合量が、粘着剤組成物の全体量を１００重量％としたときに、
（Ａ）ブロック共重合体：１５〜８５重量％
（Ｂ）粘着付与樹脂：１５〜８５重量％
（Ｃ）可塑剤：０または０よりは大きく、０．１重量％以下の値であり、
かつ、（Ｂ）粘着付与樹脂が、少なくとも重合ロジンエステルを含むことを特徴とする油面貼付用粘着シートが提供され、上述した問題を解決することができる。
すなわち、可塑剤を実質的に含まないため、タックを比較的低く抑制することができ、粘着シートを、形状が複雑で凹凸がある機械部品等の表面に容易に貼付することができる。
また、粘着付与樹脂が重合ロジンエステルを含むことにより、被着体表面が油面であっても、非油面であっても、好適な粘着特性を示すことができる。
【００１２】
また、本発明の油面貼付用粘着シートを構成するにあたり、２３℃におけるＪＩＳ  Ｚ  ０２３７に準じて測定されるボールタック（ボールナンバー）が３以下の値であることが好ましい。
このように構成することにより、粘着シートを被着体表面に貼付する際、容易に位置合わせをし、貼付することができる。
【００１３】
また、本発明の油面貼付用粘着シートを構成するにあたり、重合ロジンエステルの配合量が、粘着付与樹脂の全体量に対して、１５〜１００重量％の範囲内の値であることが好ましい。
このように構成することにより、油面貼付用粘着シートの粘着力とタックとのバランスを好適に調整することができる。
【００１４】
また、本発明の油面貼付用粘着シートを構成するにあたり、重合ロジンエステルの軟化点が、１１０〜１７５℃の範囲内の値であることが好ましい。
このように構成することにより、被着体表面が油面であっても、非油面であっても、油面貼付用粘着シートの粘着力とボールタックとのバランスを容易に調整することができる。
【００１５】
また、本発明の油面貼付用粘着シートを構成するにあたり、（Ａ）ブロック共重合体が、ＡＢＡ型ブロック共重合体としてのスチレン・イソプレン・スチレンブロック共重合体（ＳＩＳ）と、ＡＢ型ブロック共重合体としてのスチレン・イソプレンブロック共重合体（ＳＩ）と、の混合物であって、当該ＡＢ型ブロック共重合体の配合量が、ブロック共重合体の全体量に対して、３０〜８０重量％の値であることが好ましい。
このように構成することにより、所定のＡＢＡ型ブロック共重合体と、ＡＢ型ブロック共重合体とを、所定量の割合で配合することにより、被着体表面が油面であっても、非油面であっても、油面貼付用粘着シートの粘着力とボールタックとのバランスを容易に調整することができる。
【００１６】
また、本発明の油面貼付用粘着シートを構成するにあたり、ブロック共重合体１００重量％中のポリスチレン領域の含有量が２０重量％以下の値であることが好ましい。
このように構成することにより、ブロック共重合体中のポリスチレン領域の含有量を最適化することにより、粘着剤組成物の粘着力や凝集力の調整をさらに容易とすることができる。
【００１７】
また、本発明の油面貼付用粘着シートを構成するにあたり、油面貼付用粘着シートのＪＩＳ  Ｚ  ０２３７に準じて測定される２３℃、５０％ＲＨ環境下に２４時間放置した後のエンジンオイルを塗布したメラミン塗装板に対する１８０°引き剥がし粘着力が１０Ｎ／２５ｍｍ以上の値であり、かつ、２３℃、５０％ＲＨ環境下に２４時間放置した後のエンジンオイルを塗布したメラミン塗装板に対する１８０°引き剥がし粘着力Ａと、２３℃、５０％ＲＨ環境下に２４時間放置した後のメラミン塗装板に対する１８０°引き剥がし粘着力Ｂと、の比（Ａ／Ｂ×１００（％））が、６０〜４００％の範囲内の値であることが好ましい。
このように構成することにより、被着体表面が油面であっても、非油面であっても、良好な粘着特性を発揮する油面貼付用粘着シートを得ることができる。
【００１８】
また、本発明の別の態様は、基材と、粘着剤層と、を含む油面貼付用粘着シートの製造方法であって、下記工程（１）〜（２）を含むことを特徴とする油面貼付用粘着シートの製造方法である。
（１）基材、および下記（Ａ）〜（Ｃ）成分を含む粘着剤組成物を準備する工程であって、
下記（Ａ）〜（Ｃ）成分の配合量が、粘着剤組成物の全体量を１００重量％としたときに、
（Ａ）ブロック共重合体：１５〜８５重量％
（Ｂ）粘着付与樹脂：１５〜８５重量％
（Ｃ）可塑剤：０または０よりは大きく、０．１重量％以下の値であり、
かつ、
（Ｂ）粘着付与樹脂が、少なくとも重合ロジンエステルを含んでなる粘着剤組成物を準備する工程
（２）基材の少なくとも片面に、粘着剤組成物を塗工し、粘着剤層を形成して油面貼付用粘着シートとする工程
【００１９】
このように実施することにより、ボールタックおよび粘着特性とのバランスに優れた油面貼付用粘着シートを効率的に製造することができる。
【００２０】
また、本発明を実施するにあたり、工程（２）において、粘着剤組成物を有機溶剤に溶解させた溶液を用い、基材の少なくとも片面に、塗工し、粘着剤層を形成して油面貼付用粘着シートとすることが好ましい。
このように製造することによって、配合材料を好適に溶解でき、粘着剤組成物を相分離させることなく均一に基材に塗布することができる。
【００２１】
また、本発明を実施するにあたり、工程（２）において、粘着剤組成物を加熱溶融させ、基材の少なくとも片面に、塗工し、粘着剤層を形成して油面貼付用粘着シートとすることが好ましい。
このように製造することによって、粘着剤層を積層する際に、溶剤を使用したり、乾燥させることが不要であって、製造装置を小型化したり、製造時間を短縮することができる。
【図面の簡単な説明】
【００２２】
【図１】図１（ａ）〜（ｄ）は、それぞれ油面貼付用粘着シートの構成を説明するために供する図である。
【図２】図２は、重合ロジンエステルの配合量と、ボールタック評価および粘着特性との関係を説明するために供する図である。
【発明を実施するための形態】
【００２３】
［第１の実施形態］
本発明の実施形態は、基材と、粘着剤層と、を含む油面貼付用粘着シートであって、粘着剤層が、下記（Ａ）〜（Ｃ）成分を含む粘着剤組成物から構成されており、下記（Ａ）〜（Ｃ）成分の配合量が、粘着剤組成物の全体量を１００重量％としたときに、
（Ａ）ブロック共重合体：１５〜８５重量％
（Ｂ）粘着付与樹脂：１５〜８５重量％
（Ｃ）可塑剤：０または０よりは大きく、０．１重量％以下の値であり、
かつ、（Ｂ）粘着付与樹脂が、少なくとも重合ロジンエステルを含むことを特徴とする油面貼付用粘着シートである。
以下、本発明の第１の実施形態を、図面を参照して、具体的に説明する。
【００２４】
１．基材
（１）種類
図１（ａ）〜（ｄ）に例示する油面貼付用粘着シートの一部を構成する基材１０の種類や構成は、特に限定されるものではなく、公知のプラスチックフィルムや紙、あるいは内部に空洞を有する合成紙などが使用可能である。
ただし、機械的強度に優れ、剥離時における基材の破壊を有効に防止できることから、プラスチックフィルムや合成紙であることがより好ましい。
プラスチックフィルムの例としては、ポリエチレン、ポリプロピレン、ポリエチレンテレフタレート、ポリエステル、ポリスチレン、ナイロン等のフィルムが挙げられる。また、合成紙としては、合成樹脂と充填剤および添加剤を溶融混合後、押出しして成膜された内部にボイドを有する単層又は複層の合成紙などが挙げられる。
また、基材の構成に関して、図１（ｂ）に示すように、金属層１３、例えば、アルミニウム蒸着層を備えた基材１０であることが好ましい。この理由は、かかる基材１０と、粘着剤層１１との間に、金属層１３を備えることにより、金属部品等の表面に機械油等が付着していた場合に、かかる機械油が基材表面に浸み出すことを有効に防止できるためである。
さらに、基材の構成に関して、図１（ｃ）に示すように、印刷層１５や、図１（ｄ）に示すように、印刷層１５を形成しやすくするための易接着層１４や、図示しないものの、熱転写記録やインキジェット記録などの記録を可能にするための記録層や、あるいは磁気記録、バーコード、およびマイクロ半導体素子等の情報領域を基材１０の一部に設けることも好ましい。
【００２５】
（２）厚さ
基材の厚さを１０〜２００μｍの範囲内の値とすることが好ましい。
この理由は、かかる基材の厚さが１０μｍ未満の値になると、取り扱いが困難になったり、貼り付け時にシワになったり、剥離時に基材が破壊されたりする場合があるためである。
一方、かかる基材の厚さが２００μｍを超えると、柔軟性が低下するのに伴い、被着体としての金属部品等への追従性が低下し、油面貼付用粘着シートが金属部品等の表面から剥がれやすくなる場合があるためである。さらに、基材の厚さを１０〜１５０μｍの範囲内の値とすることがより好ましい。
【００２６】
２．粘着剤層
（１）構成
粘着剤層を構成する粘着剤組成物が、下記（Ａ）〜（Ｃ）成分を含み、下記（Ａ）〜（Ｃ）成分の配合量が、粘着剤組成物の全体量を１００重量％としたときに、
（Ａ）ブロック共重合体：１５〜８５重量％
（Ｂ）粘着付与樹脂：１５〜８５重量％
（Ｃ）可塑剤：０または０よりは大きく、０．１重量％以下の値であり、
かつ、（Ｂ）粘着付与樹脂が、少なくとも重合ロジンエステルを含むことを特徴とする。
【００２７】
（２）形態
本発明で用いられる粘着剤組成物の形態は、特に限定されるものではなく、例えば、溶剤型粘着剤組成物、エマルジョン型粘着剤組成物、ホットメルト型粘着剤組成物等、いずれの形態であってもよい。
【００２８】
（３）（Ａ）成分：ブロック共重合体
また、ブロック共重合体の例としては、スチレン、イソブチレン・スチレンブロック共重合体（ＳＩＢＳ）、スチレン・ブタジエン・スチレンブロック共重合体（ＳＢＳ）、スチレン・イソプレン・スチレンブロック共重合体（ＳＩＳ）などのＡＢＡ型ブロック共重合体が挙げられる。
ここで、ＡＢＡ型ブロック共重合体とは、Ａ成分とＢ成分の２種類の単一重合物をブロック化して重合させた共重合物であり、Ａ成分が樹脂成分であり、Ｂ成分がゴム成分であるとすると、ゴム成分（Ｂ成分）の両端が樹脂成分（Ａ成分）のドメインにより拘束されている構造となる。
かかるＡＢＡ型ブロック共重合体としては、タック性付与が容易であって、被着体表面が油面であっても、非油面であっても、粘着力の調整がさらに容易であることから、スチレン・イソプレン・スチレンブロック共重合体（ＳＩＳ）を使用することがより好ましい。
これら合成ゴム系粘着剤には、粘着付与樹脂、可塑剤、添加剤などを配合して、粘着力や保持力を調整することができる。
【００２９】
また、ブロック共重合体の配合量を、粘着剤組成物の全体量に対して、１５〜８５重量％の範囲内の値とすることを特徴とする。
この理由は、かかるブロック共重合体の配合量が１５重量％未満の値になると、粘着剤全体の凝集力が低下し、例えば、車両の金属部品等に貼付した場合に、外気温の高い夏場において、特性低下が著しくなったり、粘着シート断面からのしみ出し（以後、ウーズと呼ぶ）が生じたり、さらには、打ち抜き加工時の糊切れが悪化したりする場合があるためである。
一方、かかるブロック共重合体の配合量が８５重量％を超えると、金属等の表面に対する粘着力が低下して、強固に接着できず、特に低温環境下での貼付けが困難となる場合があるためである。
したがって、ブロック共重合体の配合量を、粘着剤組成物の全体量に対して、２５〜７０重量％の範囲内の値とすることがより好ましい。
【００３０】
また、ブロック共重合体にはＡＢＡ型のトリブロック共重合体を用いるとともに、ＡＢ型ブロック共重合体であるジブロック共重合体を含むことが好ましい。すなわち、ブロック共重合体１００重量％に対して、ジブロック共重合体の配合量を３０〜８０重量％の範囲内の値とすることが好ましい。
この理由は、かかるジブロック共重合体の配合量が３０重量％未満の値になると、低温時での金属等の表面に対する粘着力の値が不十分となり、被着体から浮きや剥がれが生じやすくなる場合があるためである。一方、かかるジブロック共重合体の配合量が８０重量％を超えると、凝集力が低下して、ウーズやラベル剥離後の糊残りが発生しやすくなる場合があるためである。
なお、ＡＢＡ型ブロック共重合体がスチレン・イソプレン・スチレンブロック共重合体（ＳＩＳ）である場合には、ＡＢ型ブロック共重合体としては、同種のスチレン・イソプレンブロック共重合体（ＳＩ）を含むことが好ましい。
【００３１】
また、ブロック共重合体において、ブロック共重合体１００重量％中のポリスチレン領域の含有量を２０重量％以下の値とすることが好ましい。
この理由は、ポリスチレン領域の含有量が２０重量％を超えると、相対的に粘着性発現に大きく寄与するイソプレンが不足するため、金属等の表面に対する粘着力が低下して、被着体に貼付けた際に、強固に接着できず、特に低温環境下での貼付けが困難となる場合があるためである。
ただし、ポリスチレン領域の含有量が過度に低下すると、凝集力が低下して、ウーズやラベル剥離後の糊残りが発生しやすくなる場合がある。したがって、ブロック共重合体１００重量％中のポリスチレン領域の含有量を１０〜２０重量％の範囲内の値とすることがより好ましい。
【００３２】
（４）（Ｂ）成分：粘着付与樹脂
（ｉ）種類
粘着剤組成物を構成するにあたり、粘着付与樹脂を添加することを特徴とする。
ここで、粘着付与樹脂の種類は特に限定されるものではなく、重合ロジン、重合ロジンエステル、ロジン誘導体などのロジン系樹脂、ポリテルペン樹脂、芳香族変性テルペン樹脂及びその水素化物、テルペンフェノール樹脂、クマロン・インデン樹脂、脂肪族系石油系樹脂、芳香族系石油樹脂及びその水素化物、脂肪族／芳香族共重合体石油樹脂、スチレン又は置換スチレンの低分子質量合体などの少なくとも一種類が例示される。
【００３３】
また、粘着付与樹脂の配合量を、粘着剤組成物の全体量に対して、１５〜８５重量％の範囲内の値とすることを特徴とする。
この理由は、粘着付与樹脂の配合量が１５重量％未満の値となると、タック性および粘着性とのバランスを調整することが困難となる場合があるためである。
一方、粘着付与樹脂の配合量が８５重量％を超えた値となると、ウーズやラベル打ち抜き加工時の糊切れが悪化する場合があるためである。
さらに、粘着付与樹脂の合計添加量を粘着剤組成物の全体量に対して、４０〜７５質量％の範囲内の値とすることがより好ましい。
【００３４】
また、粘着付与樹脂が少なくとも重合ロジンエステルを含むことを特徴とする。
この理由は、粘着付与樹脂が、重合ロジンエステルを含むことにより、実質的に可塑剤を含まない場合であっても、タック性を容易に調整することができ、かつ、被着体表面が油面または非油面であっても、好適な粘着性を発揮することができるためである。
より具体的には、粘着付与樹脂として、重合ロジンエステルを含まない場合、タック性が過度に高くなり、油面粘着シートを被着体に貼り付ける際の位置合わせが困難となる場合があるためである。
なお、本発明において、重合ロジンエステルとは、ロジンを重合して得られる重合ロジンに対して、多価アルコールを反応させて得られるエステル化合物と定義される。また、重合ロジンを重合する際に、（メタ）アクリル酸化合物やフタル酸化合物等のカルボキシル基含有化合物を添加して得られる変性重合ロジンに対して、多価アルコールを反応させて得られるエステル化合物も含まれるものとする。
より具体的に、重合ロジンエステルとして、例えば、荒川化学工業製ペンセルＤ−１６０、ペンセルＤ−１２５、ペンセルＤ−１３５、またはハリマ化成製ＰＣＪ等が挙げられる。
【００３５】
（ｉｉ）配合量
また、重合ロジンエステルの配合量が、粘着付与樹脂の全体量に対して、１５〜１００重量％の範囲内の値であることが好ましい。
この理由は、重合ロジンエステルの配合量が１５重量％未満の値となると、タック性や粘着力の調整が困難となる場合があるためである。
したがって、重合ロジンエステルの配合量を、粘着付与樹脂の全体量に対して、２０〜１００重量％の範囲内の値とすることがより好ましい。
【００３６】
ここで、図２を用いて、重合ロジンエステルの配合量がタック性および粘着特性に与える影響について説明する。
すなわち、図２の横軸に、粘着剤組成物の全体量に対する重合ロジンエステルの配合量を採り、右縦軸に、ボールタックのボールナンバーを採った特性曲線Ａ、左縦軸に、油面に対する粘着力を採った特性曲線Ｂ、および非油面に対する粘着力を採った特性曲線Ｃが採って示してある。
図２より、重合ロジンエステルの配合量の増加に伴い、タック性が大きく低下し、１２重量％付近からボールナンバーが２未満の値となり、低タック性を示していることが理解される。
一方、粘着力の点から、重合ロジンエステルの配合量の増加に伴い、油面に対しても、非油面に対しても、粘着力が低下する傾向が見られるものの、使用上問題ないレベルの粘着力を維持していることが確認されている。
すなわち、油面貼付用粘着シートのタック性および粘着特性を効果的に調整するために、重合ロジンエステルの配合量を上述の範囲内の値にすることが好ましいことが理解される。
なお、粘着力およびボールタックの測定方法は、実施例に記載するように、１８０°引張試験器およびボールタック試験器を用いて測定した。
【００３７】
（ｉｉｉ）軟化点
また、重合ロジンエステルのＪＩＳ  Ｋ  ２２０７（環球式）に準拠して測定した軟化点が、１１０〜１７５℃の範囲内の値であることが好ましく、１２０〜１６５°の範囲内の値とすることがより好ましい。
この理由は、重合ロジンエステルの軟化点が１１０〜１７５℃の範囲内の値であれば、比較的幅広い温度領域において、粘着剤組成物の油面および非油面に対する粘着力やタック性、及び曲面貼付性の調整をさらに容易とすることができるためである。
【００３８】
（５）（Ｃ）成分：可塑剤
本発明の粘着剤組成物を構成するにあたり、（Ｃ）可塑剤の配合量を、粘着剤組成物の全体量に対して、０または０よりは大きく０．１重量％以下の値とすることを特徴とする。
すなわち、粘着剤組成物を構成するにあたり、可塑剤を所定量以下の配合量とし、実質的に含まないことがより好ましい。
この理由は、粘着剤組成物が可塑剤を含む場合、非油面の被着体に対しては、好適な粘着力が得られるものの、被着体表面が油面を含む場合、粘着シートを貼付する際の位置合わせが、容易ではない場合があるためである。
また、可塑剤を実質的に含まないため、油面調整粘着シートを非油面のみならず、油面に貼付した場合であっても、粘着剤層に由来する成分や機械油等に由来する成分が基材に移行することを好適に抑制することができる。
【００３９】
（６）添加剤
本発明の粘着剤組成物には必要に応じて、各種添加剤、例えば充填剤、無機粒子、有機粒子、軽量化剤、流動化剤、顔料、染料、着色剤、酸化防止剤、紫外線吸収剤、光安定剤など従来公知の添加剤を添加することも好ましい。
【００４０】
３．剥離シート
また、本発明の油面貼付用粘着シートには、粘着剤層の保護等を目的として、剥離シート１２を設けても良い。剥離シート１２の種類としては、特に限定されることなく、例えば、ポリエチレンテレフタレート等のポリエステル、ポリプロピレン、ポリエチレン等のポリオレフィンなどの樹脂からなる樹脂フィルム、またはそれらをシリコーン樹脂系、フッ素樹脂系、長鎖アルキル基含有カルバメート等の剥離剤で剥離処理したもの；グラシン紙、クレーコート紙、ラミネート紙等の紙を上記剥離剤で剥離処理した剥離紙を使用することができる。
【００４１】
４.ボールタック
また、油面貼付用粘着シートの２３℃におけるＪＩＳ  Ｚ  ０２３７に準じて、傾斜角３０°で測定されるボールタックが３以下の値であることが好ましい。
この理由は、油面貼付用粘着シートのボールタックが３を超えた値となると、粘着シートのべとつきが大きくなり、貼付の際の位置合わせが困難となる場合があるためである。
【００４２】
５．油面および非油面に対する粘着力
また、油面貼付用粘着シートのＪＩＳ  Ｚ  ０２３７に準じて測定される２３℃、５０％ＲＨ環境下に２４時間放置した後のエンジンオイルを塗布したメラミン塗装板に対する１８０°引き剥がし粘着力が１０Ｎ／２５ｍｍ以上の値であることが好ましい。
この理由は、油面表面に対する１８０°引き剥がし粘着力が１０Ｎ／２５ｍｍ未満の値であると、油面や、複雑な形状の被着体表面に貼付した際に、浮き剥がれ等が発生し易くなる場合があるためである。
また、同様の理由で、油面貼付用粘着シートのＪＩＳ  Ｚ  ０２３７に準じて測定される２３℃、５０％ＲＨ環境下に２４時間放置した後のメラミン塗装板に対する１８０°引き剥がし粘着力が８Ｎ／２５ｍｍ以上の値であることが好ましい。
【００４３】
６．油面および非油面に対する粘着力の比
また、油面貼付用粘着シートのＪＩＳ  Ｚ  ０２３７に準じて測定される２３℃、５０％ＲＨ環境下に２４時間放置した後のエンジンオイルを塗布したメラミン塗装板に対する１８０°引き剥がし粘着力が１０Ｎ／２５ｍｍ以上の値であり、かつ、２３℃、５０％ＲＨ環境下に２４時間放置した後のエンジンオイルを塗布したメラミン塗装板に対する１８０°引き剥がし粘着力Ａと、２３℃、５０％ＲＨ環境下に２４時間放置した後のメラミン塗装板に対する１８０°引き剥がし粘着力Ｂと、の比（Ａ／Ｂ×１００（％））が、６０〜４００％の範囲内の値であることが好ましい。
この理由は、油面に対する粘着力／非油面に対する粘着力がかかる範囲内の値であれば、被着体表面が油面であっても、非油面であっても、良好な粘着特性を発揮する油面貼付用粘着シートを得ることができるためである。
したがって、Ａ／Ｂの比（％）を７０〜３５０％の範囲内の値とすることがより好ましく、１５０〜３００％の範囲内の値とすることがさらに好ましい。
【００４４】
７．被着体
また、油面貼付用粘着シートは、金属表面や塗装表面に貼付することができるほか、かかる表面が非油面であっても、油面であっても、好適に貼付することができる。
【００４５】
［第２の実施形態］
第２の実施形態は基材と、粘着剤層と、を含む油面貼付用粘着シートの製造方法であって、下記工程（１）〜（２）を含むことを特徴とする油面貼付用粘着シートの製造方法である。
（１）基材、および下記（Ａ）〜（Ｃ）成分を含む粘着剤組成物を準備する工程であって、
下記（Ａ）〜（Ｃ）成分の配合量が、粘着剤組成物の全体量を１００重量％としたときに、
（Ａ）ブロック共重合体：１５〜８５重量％
（Ｂ）粘着付与樹脂：１５〜８５重量％
（Ｃ）可塑剤：０または０よりは大きく、０．１重量％以下の値であり、
かつ、
（Ｂ）粘着付与樹脂が、少なくとも重合ロジンエステルを含んでなる粘着剤組成物を準備する工程
（２）基材の少なくとも片面に、粘着剤組成物を塗工し、粘着剤層を形成して油面貼付用粘着シートとする工程
以下、使用する基材および粘着剤層については、第１の実施形態と同様の内容とすることができるため、油面貼付用粘着シートの製造方法に関する事項を中心に説明する。
【００４６】
１．工程１：基材、および、粘着剤層の準備工程
工程（１）は、基材および下記（Ａ）〜（Ｃ）成分を含む粘着剤組成物を準備する工程である。
（Ａ）ブロック共重合体：１５〜８５重量％
（Ｂ）少なくとも重合ロジンエステルを含んでなる粘着付与樹脂：１５〜８５重量％
（Ｃ）可塑剤：０または０よりは大きく、０．１重量％以下の値
なお、基材および粘着剤等の構成については、既に記載した通りであるため、省略する。
【００４７】
２．工程２：油面貼付用粘着シート形成工程
工程（２）は、粘着剤層を基材上に形成して油面貼付用粘着シートとする工程である。
ここで、粘着剤層を基材上に形成する方法は、特に制限されるものではないが、例えば、剥離シートへ、粘着剤組成物を塗布し、必要に応じて乾燥して表面基材と貼り合わせる転写塗工法を採ることが好ましい。
また、先に表面基材へ粘着剤組成物を直接塗布し、必要に応じて乾燥させて、剥離シートと貼り合わせる直接塗工法を採用することも好ましい。
また、本発明で用いられる粘着剤組成物を基材上に塗布する形態は、特に限定されず、上述した粘着剤組成物を適当な溶剤に溶解し、あるいは分散させて、基材に塗布してもよいし、また、溶剤を用いずに、粘着剤組成物を加熱、溶融させて、基材に塗布してもよい。
なお、粘着剤組成物の塗布装置としては、特に限定されるものではなく、ロールコーター、ナイフコーター、バーコーター、ダイコーター、エアーナイフコーター、グラビアコーター、バリオグラビアコーター、カーテンコーターなど従来既知の塗工機を使用して塗布することが可能である。
【００４８】
そして、本発明の粘着剤組成物を、溶剤を用いずに、加熱溶融して塗工することが好ましい。その場合、粘着剤組成物の塗布量に関しては、単位面積当たりの重量で１５〜１２０ｇ／ｍ2の範囲内の値とすることが好ましい。この理由は、かかる塗布量が１５ｇ／ｍ２未満の値になると、被着体への粘着性が不十分となる場合があるためであり、一方、１２０ｇ／ｍ2を超えると、ウーズの原因となるばかりか、印刷・抜き加工時での不具合を引き起こす可能性が高くなる場合があるためである。
さらに、粘着剤組成物の塗布量を、２０〜８０ｇ／ｍ2の範囲内の値とすることがより好ましい。
すなわち、本発明の油面貼付用粘着剤組成物は、ブロック共重合体を主成分としており、その性質上、そのまま成形し、ホットメルトタイプ粘着剤組成物として使用することが可能である。したがって、所定形状に成形したホットメルトタイプ粘着剤組成物を公知な塗工機を用いて一旦熱溶融させた後、液体状態で塗布し、それを固化させることにより粘着剤層とすることができる。
この点、油面貼付用粘着シートは、通常、塗布量が、例えば、３０ｇ／ｍ2などの厚さで使用されることが多く、溶剤型粘着剤では乾燥工程が生産速度の律速となってしまうおそれがある。これに対し、乾燥工程を必要としないホットメルトタイプ粘着剤組成物を用いて、塗工することにより、塗工速度が飛躍的に向上し、生産面でのコスト削減も可能となる。さらには、ホットメルトタイプ粘着剤組成物を用いることで、溶剤を一切使用せずに、あるいは可及的に少なくすることにより、経済的側面ばかりでなく、環境保護の観点からも大きなメリットがある。
【００４９】
また、本発明の粘着剤組成物を適当な希釈溶媒を用いて、溶解、または分散させて塗工することも好ましい。その場合、希釈溶媒としては、例えば、メチルアルコール、エチルアルコール、ｎ−プロピルアルコール、イソプロピルアルコール、ｎ−ブチルアルコール、イソブチルアルコール、ペンチルアルコール、エチルセロソルブ、ベンゼン、トルエン、キシレン、エチルベンゼン、シクロヘキサン、エチルシクロヘキサン、酢酸エチル、酢酸ブチル、メチルエチルケトン、メチルイソブチルケトン、シクロヘキサノン、テトラヒドロフラン、プロピレンモノメチルエーテル及び水等が挙げられ、二種以上の溶剤を組み合わせても良い。
【００５０】
また、希釈溶媒を用いて粘着剤組成物を塗布する際の、乾燥条件としては、通常６０〜１２０℃で、１０秒〜５分の範囲内の値とすることが好ましい。
【００５１】
３．その他の工程
また、本発明の油面貼付用粘着シートは、粘着シートの一部あるいは全ての層をラベル形状に打ち抜き加工することにより、粘着ラベルとして使用することもできる。
【実施例】
【００５２】
以下、本発明を実施例によってさらに詳細に説明する。但し、以下の説明は本発明を例示的に示すものであり、特に理由なく、本発明はこれらの記載に制限されるものではない。
【００５３】
［実施例１］
１.油面貼付用粘着シート作成工程
（１）粘着剤層準備工程
クインタック３５２０（ＳＩＳブロック共重合体、ジブロック量：７８重量％、スチレン領域の有含量：１５重量％、日本ゼオン社製）を２５.９重量％と、粘着付与樹脂としてクイントンＮ１８０（軟化点：８０℃、脂肪族／芳香族共重合石油樹脂、日本ゼオン社製）を５３.１重量％と、ペンセルＤ−１６０（軟化点：１６０℃、重合ロジンエステル、荒川化学工業製、以下Ｄ−１６０と称する場合がある。）を１４．８重量％と、ＹＳレジンＬＰ（液状テルペン樹脂、ヤスハラケミカル社製）を４．９４重量％と、酸化防止剤としてイルガノックスＨＰ２２５１（ヒンダードフェノール系酸化防止剤、ＢＡＳＦ・ジャパン社製）を１.２３重量％と、を配合し、均一に混合して、ホットメルトタイプ粘着剤組成物を調整した。
【００５４】
（２）基材準備工程
次いで、厚さ５０μｍの透明ポリエステルフィルム（東レ社製ルミラー、Ｔ−６０）を基材として準備した。
【００５５】
（３）油面貼付用粘着シートの形成工程
次いで、ダイコーターを用いて、上述の粘着剤組成物を１４０℃の条件で溶融させ、剥離シート（シリコーン樹脂／ポリエチレンフィルム／上質紙、ＳＰ−８ＥＡアイボリー、リンテック製）上へ、塗布量が３０ｇ／ｍ2になるように塗工し、上述の基材と貼合わせ、剥離シート付の油面貼付用粘着シートを製造した。
【００５６】
２．評価
【００５７】
（１）非油面に対する粘着力
得られた油面貼付用粘着シートを、ＪＩＳ  Ｚ０２３７に準じて、インストロン型引っ張り試験器にて３００ｍｍ／ｍｉｎの引っ張り速度で１８０°の角度で剥離して、その荷重を測定した。２３℃、５０％ＲＨの環境条件下で得られる引張荷重値を、粘着力（Ｎ／２５ｍｍ）として測定した。
なお、粘着力を測定する際の被着体としては、厚さ０．５ｍｍのメラミン塗装板を用いた。得られた結果を表１に示す。
【００５８】
（２）油面に対する粘着力
得られた油面貼付用粘着シートを、ＪＩＳ  Ｚ０２３７に準じて、インストロン型引っ張り試験器にて３００ｍｍ／ｍｉｎの引っ張り速度で１８０°の角度で剥離して、その荷重を測定した。２３℃、５０％ＲＨの環境条件下で得られる引張荷重値を、粘着力（Ｎ／２５ｍｍ）として測定した。
なお、粘着力を測定する際の被着体としては、厚さ０．５ｍｍのメラミン塗装板に、エンジンオイル（本田技研工業社製ウルトラＭＩＬＤ）を４ｇ／ｍ2を均一に塗布したものを用いた。得られた結果を表１に示す。
【００５９】
（３）粘着力の比
また、上述の測定により得られた油面貼付用粘着シートの２３℃、５０％ＲＨ環境下に２４時間放置した後のエンジンオイルを塗布したメラミン塗装板に対する１８０°引き剥がし粘着力Ａとし、２３℃、５０％ＲＨ環境下に２４時間放置した後のメラミン塗装板に対する１８０°引き剥がし粘着力Ｂとした際の比（Ａ／Ｂ×１００（％））を算出した。得られた結果を表１に示す。
【００６０】
（４）ボールタック評価
得られた油面貼付用粘着シートについて、ＪＩＳ  Ｚ  ０２３７に準じて、２３℃において、傾斜角３０°でボールタックを測定した。得られた結果を表１に示す。
【００６１】
［実施例２〜実施例４］
実施例２〜実施例４では、表１に示す配合の粘着剤組成物を、実施例１と同様にして、ダイコーターを用いて、上述した剥離シート上へ、塗布量が３０ｇ／ｍ2となるように塗布した。次いで、厚さ５０μｍの透明ポリエステルフィルム（東レ社製ルミラー、Ｔ−６０）と貼り合わせて剥離シート付の油面貼付用粘着シートを製造し、実施例１と同様に評価した。
なお、粘着剤組成物の配合には、実施例１で用いた材料に加え、粘着付与樹脂として、ペンセルＤ−１２５（軟化点：１２５℃、重合ロジンエステル、荒川化学工業製、以下「Ｄ−１２５」という）を用いた。得られた結果を表１に示す。
【００６２】
[比較例１〜比較例４]
比較例１〜比較例４では、表１に示す配合の粘着剤組成物を、実施例１と同様にして、ダイコーターを用いて、上述した剥離シート上へ、塗布量が３０ｇ／ｍ2となるように塗布した。次いで、厚さ５０μｍの透明ポリエステルフィルム（東レ社製ルミラー、Ｔ−６０）と貼り合わせて剥離シート付の油面貼付用粘着シートを製造し、実施例１と同様に評価した。
なお、粘着剤組成物の配合には実施例１で用いた材料に加え、可塑剤として、フッコールプロセスオイルＰ１００（富士興産製、分子量８５、以下「Ｐ１００」という）、粘着付与樹脂として、ＹＳレジンＳＸ−１００（軟化点：１００℃、スチレン系樹脂、ヤスハラケミカル社製、以下「ＳＸ−１００」という）、および、パインクリスタルＫＥ−３１１（軟化点：９５℃、水添ロジンエステル系樹脂、荒川化学工業社製、以下、「ＫＥ−３１１」という）を用いた。得られた結果を表１に示す。
【００６３】
【表１】
2015183053.tif 000003
【００６４】
実施例１〜実施例４では、ブロック共重合体および重合ロジンエステルを所定割合で配合しているため、いずれも油面に対する粘着力が１０Ｎ／２５ｍｍ以上の値となり、かつ、低いタック性が得られ、粘着シートを被着体に貼付する際の位置合わせが容易であった。
一方、可塑剤を用いた比較例１は、ボールタックが過度に高くなり、粘着シートを被着体に貼付する際の位置合わせが容易ではなかった。
また、重合ロジンエステルを用いなかった比較例２〜比較例４は、油面または非油面に対する所定の粘着力が得られなかったり、ボールタックが過度に高くなり、粘着シートを被着体に貼付する際の位置合わせが困難であったりするという結果が得られた。
【産業上の利用可能性】
【００６５】
本発明の油面貼付用粘着シートおよび油面貼付用粘着シートの製造方法によれば、
粘着剤層に、ブロック共重合体と、少なくとも重合ロジンエステルを含む粘着付与樹脂を用い、実質的に可塑剤を含まない粘着剤組成物を使用することにより、ボールタックが低いため、被着体表面が非油面であっても、油面であっても、貼り付ける際の位置合わせが容易であり、かつ、強固に貼り付けることができるようになった。
したがって、本発明の油面貼付用粘着シートであれば、自動車等の車両用に用いられるマーキングフィルムやラベル等として各種部品に対し、表面が油面であっても、非油面であっても、好適に貼付することができる。
なお、本発明の油面貼付用粘着シートは、車両用以外の機械部品用、台所用品用としても好適に適用することができ、本発明と同様の効果を発揮することが期待される。
【符号の説明】
【００６６】
１，２，２´、２´´：油面貼付用粘着シート
１０：基材
１１：粘着剤層
１２：剥離シート
１３：金属層（アルミニウム蒸着層）
１４：着色層
１５：印刷層
【図１】
2015183053.tif 000004
【図２】
2015183053.tif 000005